(57)【要約】【課題】微粒子と有機半導体分子との結合によって構成される導電路を、一層簡素に、短時間にて形成する半導体装置の製造方法を提供する。【解決手段】所謂ボトムゲート／ボトムコンタクト型の電界効果型トランジスタの製造方法、基体１１上にゲート電極１２を形成した後、基体１１及びゲート電極１２上にゲート絶縁層１３を形成し、次いで、ゲート絶縁層１３上にソース／ドレイン電極１４を形成した後、ソース／ドレイン電極１４間に、導電路２３から成るチャネル形成領域１５を形成する工程から成り、このチャネル形成領域１５を形成する工程は、導体又は半導体から成る微粒子を含む溶液と有機半導体分子とを混合することによって、微粒子と有機半導体分子とが結合（反応）して成るクラスター２０を得た後、該クラスター２０をソース／ドレイン電極１４の間のゲート絶縁層１３の部分に配置する工程から成る。【選択図】  図１
2006080257.tif 000002
【特許請求の範囲】
【請求項１】
導体又は半導体から成る微粒子を含む溶液と有機半導体分子とを混合することによって、微粒子と有機半導体分子とが結合して成るクラスターを得た後、
該クラスターを２つの電極間に配置することによって、２つの電極間に導電路を形成することを特徴とする電子装置の製造方法。
【請求項２】
クラスターを得た後、該クラスターと溶媒とを混合したクラスター混合溶液を２つの電極間に塗布し、次いで、クラスター混合溶液を乾燥させることで、クラスターを２つの電極間に配置することを特徴とする請求項１に記載の電子装置の製造方法。
【請求項３】
クラスターを２つの電極間に配置した後、有機半導体分子を溶解した有機半導体分子溶液を２つの電極間に配置されたクラスターに塗布し、次いで、有機半導体分子溶液を乾燥させることを特徴とする請求項１に記載の電子装置の製造方法。
【請求項４】
導電路の導電性は、導電路に加えられる電界によって制御されることを特徴とする請求項１に記載の電子装置の製造方法。
【請求項５】
ゲート電極、ゲート絶縁層、チャネル形成領域、及び、ソース／ドレイン電極を有する電界効果型トランジスタから成り、
ソース／ドレイン電極が２つの電極に相当し、
導電路によってチャネル形成領域が構成されることを特徴とする請求項１に記載の電子装置の製造方法。
【請求項６】
有機半導体分子が末端に有する官能基が微粒子と化学的に結合し、以て、クラスターが形成されることを特徴とする請求項１に記載の電子装置の製造方法。
【請求項７】
有機半導体分子が両端に有する官能基によって有機半導体分子と微粒子とが化学的に結合することで、微粒子と有機半導体分子とが３次元的なネットワーク状に結合し、以て、クラスターが形成されることを特徴とする請求項６に記載の電子装置の製造方法。
【請求項８】
有機半導体分子は、共役結合を有する有機半導体分子であって、分子の両端に、チオール基（−ＳＨ）、アミノ基（−ＮＨ2）、イソシアノ基（−ＮＣ）、シアノ基（−ＣＮ）、チオアセトキシル基（−ＳＣＯＣＨ3）、又は、カルボキシル基（−ＣＯＯＨ）を有することを特徴とする請求項１に記載の電子装置の製造方法。
【請求項９】
微粒子は、導体としての金、銀、白金、銅、アルミニウム、パラジウム、クロム、ニッケル、又は、鉄から成り、あるいは、これらの金属から構成された合金から成ることを特徴とする請求項１に記載の電子装置の製造方法。
【請求項１０】
微粒子は、半導体としての硫化カドミウム、セレン化カドミウム、テルル化カドミウム、ガリウム砒素、酸化チタン、又は、シリコンから成ることを特徴とする請求項１に記載の電子装置の製造方法。
【請求項１１】
導体又は半導体から成る微粒子を含む溶液と有機半導体分子とを混合することによって得られ、微粒子と有機半導体分子とが結合して成るクラスターが、２つの電極間に配置され、以て、２つの電極間に導電路が形成されていることを特徴とする電子装置。
【請求項１２】
導電路の導電性は、導電路に加えられる電界によって制御されることを特徴とする請求項１１に記載の電子装置。
【請求項１３】
ゲート電極、ゲート絶縁層、チャネル形成領域、及び、ソース／ドレイン電極を有する電界効果型トランジスタから成り、
ソース／ドレイン電極が２つの電極に相当し、
導電路によってチャネル形成領域が構成されていることを特徴とする請求項１１に記載の電子装置。
【請求項１４】
有機半導体分子が末端に有する官能基が微粒子と化学的に結合し、以て、クラスターが形成されることを特徴とする請求項１１に記載の電子装置。
【請求項１５】
有機半導体分子が両端に有する官能基によって有機半導体分子と微粒子とが化学的に結合することで、微粒子と有機半導体分子とが３次元的なネットワーク状に結合し、以て、クラスターが形成されることを特徴とする請求項１４に記載の電子装置。
【請求項１６】
有機半導体分子は、共役結合を有する有機半導体分子であって、分子の両端に、チオール基（−ＳＨ）、アミノ基（−ＮＨ2）、イソシアノ基（−ＮＣ）、シアノ基（−ＣＮ）、チオアセトキシル基（−ＳＣＯＣＨ3）、又は、カルボキシル基（−ＣＯＯＨ）を有することを特徴とする請求項１１に記載の電子装置。
【請求項１７】
微粒子は、導体としての金、銀、白金、銅、アルミニウム、パラジウム、クロム、ニッケル、又は、鉄から成り、あるいは、これらの金属から構成された合金から成ることを特徴とする請求項１１に記載の電子装置。
【請求項１８】
微粒子は、半導体としての硫化カドミウム、セレン化カドミウム、テルル化カドミウム、ガリウム砒素、酸化チタン、又は、シリコンから成ることを特徴とする請求項１１に記載の電子装置。
【請求項１９】
基体上にゲート電極を形成した後、基体及びゲート電極上にゲート絶縁層を形成し、次いで、
ゲート絶縁層上にソース／ドレイン電極を形成した後、
ソース／ドレイン電極間に、導電路から成るチャネル形成領域を形成する工程から成り、
チャネル形成領域を形成する工程は、導体又は半導体から成る微粒子を含む溶液と有機半導体分子とを混合することによって、微粒子と有機半導体分子とが結合して成るクラスターを得た後、該クラスターをソース／ドレイン電極の間のゲート絶縁層の部分に配置する工程から成ることを特徴とする半導体装置の製造方法。
【請求項２０】
基体上にゲート電極を形成した後、基体及びゲート電極上にゲート絶縁層を形成し、次いで、
ゲート絶縁層上に、導電路から成るチャネル形成領域を構成するチャネル形成領域構成層を形成した後、
チャネル形成領域構成層上にソース／ドレイン電極を形成する工程から成り、
チャネル形成領域構成層を形成する工程は、導体又は半導体から成る微粒子を含む溶液と有機半導体分子とを混合することによって、微粒子と有機半導体分子とが結合して成るクラスターを得た後、該クラスターをゲート絶縁層の上に配置する工程から成ることを特徴とする半導体装置の製造方法。
【請求項２１】
基体上に、導電路から成るチャネル形成領域を構成するチャネル形成領域構成層を形成した後、
チャネル形成領域構成層上に、チャネル形成領域を挟むようにソース／ドレイン電極を形成し、次いで、
ソース／ドレイン電極及びチャネル形成領域上にゲート絶縁層を形成した後、
ゲート絶縁層上にゲート電極を形成する工程から成り、
チャネル形成領域構成層を形成する工程は、導体又は半導体から成る微粒子を含む溶液と有機半導体分子とを混合することによって、微粒子と有機半導体分子とが結合して成るクラスターを得た後、該クラスターを基体の上に配置する工程から成る特徴とする半導体装置の製造方法。
【請求項２２】
基体上にソース／ドレイン電極を形成した後、
ソース／ドレイン電極の間の基体上に、導電路から成るチャネル形成領域を形成し、次いで、
ソース／ドレイン電極及びチャネル形成領域上にゲート絶縁層を形成した後、
ゲート絶縁層上にゲート電極を形成する工程から成り、
チャネル形成領域を形成する工程は、導体又は半導体から成る微粒子を含む溶液と有機半導体分子とを混合することによって、微粒子と有機半導体分子とが結合して成るクラスターを得た後、該クラスターをソース／ドレイン電極の間の基体の部分の上に配置する工程から成ることを特徴とする半導体装置の製造方法。
【発明の詳細な説明】
【技術分野】
【０００１】
本発明は、電子装置及びその製造方法、並びに、半導体装置の製造方法に関する。
【背景技術】
【０００２】
現在、多くの電子機器に用いられている薄膜トランジスタ（Thin Film Transistor，ＴＦＴ）を含む電界効果型トランジスタ（ＦＥＴ）は、例えば、シリコン半導体基板あるいはシリコン半導体層に形成されたチャネル形成領域及びソース／ドレイン領域、シリコン半導体基板表面あるいはシリコン半導体層表面に形成されたＳｉＯ2から成るゲート絶縁層、並びに、ゲート絶縁層を介してチャネル形成領域に対向して設けられたゲート電極から構成されている。あるいは又、基体上に形成されたゲート電極、ゲート電極上を含む基体上に形成されたゲート絶縁層、並びに、ゲート絶縁層上に形成されたチャネル形成領域及びソース／ドレイン領域から構成されている。そして、これらの構造を有する電界効果型トランジスタの作製には、非常に高価な半導体製造装置が使用されており、製造コストの低減が強く要望されている。
【０００３】
そこで、近年、スピンコート法、印刷法、スプレー法に例示される真空技術を用いない方法に基づき製造が可能な有機半導体材料を用いたＦＥＴの研究、開発に注目が集まっている。
【０００４】
ところで、ディスプレイ装置をはじめとして、多くの電子機器に組み込まれることが要求されるが故に、ＦＥＴには高速動作が要求される。例えば、映像信号を随時必要なデータに変換し、更に、オン／オフのスイッチング動作を高速で行うことができるＦＥＴが必要とされる。そこで、有機半導体材料を用いたＦＥＴにおける移動度を改善するために、種々の検討がなされている。
【０００５】
例えば、国際公開第２００４／００６３３７Ａ１には、導体又は半導体から成る微粒子と、この微粒子と結合した有機半導体分子とによって導電路が形成され、この導電路の導電性が電界によって制御されるように構成された半導体装置が開示されている。そして、このような微粒子と有機半導体分子とが結合して成る導電路といった構造を採用することで、導電路内の電荷移動が有機半導体分子の主鎖に沿った分子の軸方向で支配的に起こり、導電路には分子間の電子移動が含まれないため、従来の有機半導体の低い移動度の原因であった分子間の電子移動によって移動度が制限されることがなくなる。
【０００６】
【特許文献１】国際公開第２００４／００６３３７Ａ１
【発明の開示】
【発明が解決しようとする課題】
【０００７】
しかしながら、この国際公開に開示された技術にあっては、微粒子の層を１層形成した後、微粒子に有機半導体分子を接触させ、微粒子と有機半導体分子との結合体を形成させることにより、結合体の層を１層分、形成するといった操作を、所望の厚さのチャネル形成領域が形成されるまで繰り返すことによって、チャネル形成領域を形成する必要がある。
【０００８】
しかしながら、このような操作は、煩雑で、しかも、時間を要する操作である。
【０００９】
従って、本発明の目的は、微粒子と有機半導体分子との結合によって構成される導電路を、一層簡素な方法で、しかも、短時間にて形成することを可能とする電子装置の製造方法、係る電子装置の製造方法によって得られた電子装置、係る電子装置の製造方法を適用した半導体装置の製造方法を提供することにある。
【課題を解決するための手段】
【００１０】
上記の目的を達成するための電子装置の製造方法は、
導体又は半導体から成る微粒子を含む溶液と有機半導体分子とを混合することによって、微粒子と有機半導体分子とが結合（反応）して成るクラスターを得た後、
該クラスターを２つの電極間に配置することによって、２つの電極間に導電路を形成することを特徴とする。
【００１１】
本発明の電子装置の製造方法、あるいは、後述する本発明の電子装置、本発明の第１の態様〜第４の態様に係る半導体装置の製造方法において、微粒子を含む溶液における溶媒として、トルエン、クロロホルム、ヘキサンといった無極性又は極性の低い有機溶媒を例示することができる。微粒子を含む溶液と有機半導体分子とを混合する方法は、使用する微粒子を含む溶液と使用する有機半導体分子とに基づき、適宜、決定すればよい。使用する微粒子を含む溶液及び有機半導体分子によっては、微粒子を含む溶液に粉末状の有機半導体分子を投入し、軽く混ぜ合わせるだけで、微粒子と有機半導体分子とが結合して成るクラスターを得ることができる場合もある。また、クラスターを２つの電極間に配置する方法として、塗布法を例示することができる。尚、塗布法には、浸漬法やキャスト法、ＬＢ（Langmuir-Blodgett）法等が包含される。以下の説明においても、「塗布法」あるいは「塗布」、「塗布する」という用語を同様の意味で用いる場合がある。塗布法を１回実行することでクラスターを２つの電極間に配置してもよいし、２回以上の複数回、実行することでクラスターを２つの電極間に配置してもよい。２つの電極間に配置されるクラスターの数は、クラスターの大きさ、２つの電極間の距離に依存し、最低、１つである。また、配置の状態は、クラスターが１次元状に配列された状態（線状に配列された状態）、クラスターが２次元状に配列された状態（面状に配列された状態）、クラスターが３次元状に配列された状態（立体的に配列された状態）のいずれであってもよく、例えば、クラスターを２つの電極間に配置する方法に依存する。
【００１２】
本発明の電子装置の製造方法、あるいは、後述する本発明の電子装置、本発明の第１の態様〜第４の態様に係る半導体装置の製造方法にあっては、クラスターを得た後、該クラスターと溶媒とを混合したクラスター混合溶液を２つの電極間に塗布し、次いで、クラスター混合溶液を乾燥させることで、クラスターを２つの電極間に配置する態様とすることができる。尚、係る溶媒として、例えば、揮発性の高いトルエン等の有機溶媒を例示することができる。
【００１３】
このような態様を含む本発明の電子装置の製造方法、あるいは、後述する本発明の電子装置、本発明の第１の態様〜第４の態様に係る半導体装置の製造方法にあっては、クラスターを２つの電極間に配置した後、有機半導体分子を溶解した有機半導体分子溶液を２つの電極間に配置されたクラスターに塗布し、次いで、有機半導体分子溶液を乾燥させる態様とすることができる。尚、有機半導体分子溶液における溶媒として、エタノール、トルエン等を例示することができる。また、有機半導体分子溶液をクラスターに塗布する方法は、例えば浸漬法やキャスト法といった、使用する有機半導体分子溶液に応じて、適宜、決定すればよい。更には、有機半導体分子溶液の乾燥方法は、使用する溶媒に応じて、自然乾燥法、熱風乾燥機を使用した乾燥法等から、適宜、決定すればよい。
【００１４】
上記の目的を達成するための電子装置は、導体又は半導体から成る微粒子を含む溶液と有機半導体分子とを混合することによって得られ、微粒子と有機半導体分子とが結合（反応）して成るクラスターが、２つの電極間に配置され、以て、２つの電極間に導電路が形成されていることを特徴とする。
【００１５】
上述した各種の態様を含む本発明の電子装置の製造方法、あるいは、本発明の電子装置にあっては、導電路の導電性は、導電路に加えられる電界によって制御される構成とすることができる。
【００１６】
あるいは又、上述した各種の態様を含む本発明の電子装置の製造方法、あるいは、本発明の電子装置にあっては、電子装置は、ゲート電極、ゲート絶縁層、チャネル形成領域、及び、ソース／ドレイン電極を有する電界効果型トランジスタから成り、ソース／ドレイン電極が２つの電極に相当し、導電路によってチャネル形成領域が構成される構成とすることができる。
【００１７】
上記の目的を達成するための本発明の第１の態様に係る半導体装置の製造方法は、所謂ボトムゲート／ボトムコンタクト型の電界効果型トランジスタの製造方法であって、
基体上にゲート電極を形成した後、基体及びゲート電極上にゲート絶縁層を形成し、次いで、
ゲート絶縁層上にソース／ドレイン電極を形成した後、
ソース／ドレイン電極間に、導電路から成るチャネル形成領域を形成する工程から成り、
チャネル形成領域を形成する工程は、導体又は半導体から成る微粒子を含む溶液と有機半導体分子とを混合することによって、微粒子と有機半導体分子とが結合（反応）して成るクラスターを得た後、該クラスターをソース／ドレイン電極の間のゲート絶縁層の部分に配置する工程から成ることを特徴とする。
【００１８】
本発明の第１の態様に係る半導体装置の製造方法によって得られるボトムゲート／ボトムコンタクト型の電界効果型トランジスタは、
（Ａ）基体上に形成されたゲート電極、
（Ｂ）ゲート電極及び基体上に形成されたゲート絶縁層、
（Ｃ）ゲート絶縁層上に形成されたソース／ドレイン電極、並びに、
（Ｄ）ソース／ドレイン電極の間であってゲート絶縁層上に形成され、導電路によって構成されたチャネル形成領域、
を備えている。
【００１９】
上記の目的を達成するための本発明の第２の態様に係る半導体装置の製造方法は、所謂ボトムゲート／トップコンタクト型の電界効果型トランジスタの製造方法であって、
基体上にゲート電極を形成した後、基体及びゲート電極上にゲート絶縁層を形成し、次いで、
ゲート絶縁層上に、導電路から成るチャネル形成領域を構成するチャネル形成領域構成層を形成した後、
チャネル形成領域構成層上にソース／ドレイン電極を形成する工程から成り、
チャネル形成領域構成層を形成する工程は、導体又は半導体から成る微粒子を含む溶液と有機半導体分子とを混合することによって、微粒子と有機半導体分子とが結合（反応）して成るクラスターを得た後、該クラスターをゲート絶縁層の上に配置する工程から成ることを特徴とする。
【００２０】
本発明の第２の態様に係る半導体装置の製造方法によって得られるボトムゲート／トップコンタクト型の電界効果型トランジスタは、
（Ａ）基体上に形成されたゲート電極、
（Ｂ）ゲート電極及び基体上に形成されたゲート絶縁層、
（Ｃ）ゲート絶縁層上に形成され、導電路によって構成されたチャネル形成領域を含むチャネル形成領域構成層、並びに、
（Ｄ）チャネル形成領域構成層上に形成されたソース／ドレイン電極、
を備えている。
【００２１】
上記の目的を達成するための本発明の第３の態様に係る半導体装置の製造方法は、所謂トップゲート／トップコンタクト型の電界効果型トランジスタの製造方法であって、
基体上に、導電路から成るチャネル形成領域を構成するチャネル形成領域構成層を形成した後、
チャネル形成領域構成層上に、チャネル形成領域を挟むようにソース／ドレイン電極を形成し、次いで、
ソース／ドレイン電極及びチャネル形成領域上にゲート絶縁層を形成した後、
ゲート絶縁層上にゲート電極を形成する工程から成り、
チャネル形成領域構成層を形成する工程は、導体又は半導体から成る微粒子を含む溶液と有機半導体分子とを混合することによって、微粒子と有機半導体分子とが結合（反応）して成るクラスターを得た後、該クラスターを基体の上に配置する工程から成る特徴とする。
【００２２】
本発明の第３の態様に係る半導体装置の製造方法によって得られるトップゲート／トップコンタクト型の電界効果型トランジスタは、
（Ａ）基体上に形成され、導電路によって構成されたチャネル形成領域を含むチャネル形成領域構成層、
（Ｂ）チャネル形成領域構成層上に形成されたソース／ドレイン電極、
（Ｃ）ソース／ドレイン電極及びチャネル形成領域上に形成されたゲート絶縁層、並びに、
（Ｄ）ゲート絶縁層上に形成されたゲート電極、
を備えている。
【００２３】
上記の目的を達成するための本発明の第４の態様に係る半導体装置の製造方法は、所謂トップゲート／ボトムコンタクト型の電界効果型トランジスタの製造方法であって、
基体上にソース／ドレイン電極を形成した後、
ソース／ドレイン電極の間の基体上に、導電路から成るチャネル形成領域を形成し、次いで、
ソース／ドレイン電極及びチャネル形成領域上にゲート絶縁層を形成した後、
ゲート絶縁層上にゲート電極を形成する工程から成り、
チャネル形成領域を形成する工程は、導体又は半導体から成る微粒子を含む溶液と有機半導体分子とを混合することによって、微粒子と有機半導体分子とが結合（反応）して成るクラスターを得た後、該クラスターをソース／ドレイン電極の間の基体の部分の上に配置する工程から成ることを特徴とする。
【００２４】
本発明の第４の態様に係る半導体装置の製造方法によって得られるトップゲート／ボトムコンタクト型の電界効果型トランジスタは、
（Ａ）基体上に形成されたソース／ドレイン電極、
（Ｂ）ソース／ドレイン電極の間の基体上に形成され、導電路によって構成されたチャネル形成領域、
（Ｃ）ソース／ドレイン電極及びチャネル形成領域上に形成されたゲート絶縁層、並びに、
（Ｄ）ゲート絶縁層上に形成されたゲート電極、
を備えている。
【００２５】
上述した各種の構成を含む本発明の電子装置の製造方法あるいは本発明の電子装置、本発明の第１の態様〜第４の態様に係る半導体装置の製造方法（以下、これらを総称して、単に本発明と呼ぶ場合がある）にあっては、有機半導体分子が末端に有する官能基が微粒子と化学的に結合し、以て、クラスターが形成されることが好ましい。そして、この場合、有機半導体分子が両端に有する官能基によって有機半導体分子と微粒子とが化学的に（交互に）結合することで、微粒子と有機半導体分子とが３次元的なネットワーク状に結合し、以て、クラスターが形成されることが一層好ましい。
【００２６】
本発明において、有機半導体分子は、共役結合を有する有機半導体分子であって、分子の両端に、チオール基（−ＳＨ）、アミノ基（−ＮＨ2）、イソシアノ基（−ＮＣ）、シアノ基（−ＣＮ）、チオアセトキシル基（−ＳＣＯＣＨ3）、又は、カルボキシル基（−ＣＯＯＨ）を有することが好ましい。尚、チオール基、アミノ基、イソシアノ基、シアノ基、チオアセトキシル基は、Ａｕ等の導体としての微粒子に結合する官能基であり、カルボキシル基は半導体としての微粒子に結合する官能基である。また、分子の両端に位置する官能基は異なっていてもよく、両端の官能基の微粒子に対する結合性は近い方がより好ましい。尚、有機半導体分子は、π共役系分子であって、少なくとも２箇所で微粒子と化学的に結合する官能基を有していることが最も好ましい。
【００２７】
具体的には、有機半導体分子として、例えば、構造式（１）の４，４’−ビフェニルジチオール（ＢＰＤＴ）、構造式（２）の４，４’−ジイソシアノビフェニル、構造式（３）の４，４’−ジイソシアノ−ｐ−テルフェニル、及び構造式（４）の２，５−ビス（５’−チオアセトキシル−２’−チオフェニル）チオフェン、構造式（５）の４，４’−ジイソシアノフェニル、構造式（６）のベンジジン（ビフェニル−４，４'−ジアミン）、構造式（７）のＴＣＮＱ（テトラシアノキノジメタン）、構造式（８）のビフェニル−４，４'−ジカルボン酸、構造式（９）の１，４−ジ（４−チオフェニルアセチリニル）−２−エチルベンゼン、構造式（１０）の１，４−ジ（４−イソシアノフェニルアセチリニル）−２−エチルベンゼン、あるいは、Bovine Serum Albumin、Horse Radish Peroxidase、Antibody-antigen を例示することができる。
【００２８】
構造式（１）：４，４’−ビフェニルジチオール
2006080257.tif 000003
【００２９】
構造式（２）：４，４’−ジイソシアノビフェニル
2006080257.tif 000004
【００３０】
構造式（３）：４，４’−ジイソシアノ−ｐ−テルフェニル
2006080257.tif 000005
【００３１】
構造式（４）：２，５−ビス（５’−チオアセトキシル−２’−チオフェニル）チオフェン
2006080257.tif 000006
【００３２】
構造式（５）：４，４’−ジイソシアノフェニル
2006080257.tif 000007
【００３３】
構造式（６）：ベンジジン（ビフェニル−４，４'−ジアミン）
2006080257.tif 000008
【００３４】
構造式（７）：ＴＣＮＱ（テトラシアノキノジメタン）
2006080257.tif 000009
【００３５】
構造式（８）：ビフェニル−４，４'−ジカルボン酸
2006080257.tif 000010
【００３６】
構造式（９）：１，４−ジ（４−チオフェニルアセチリニル）−２−エチルベンゼン
2006080257.tif 000011
【００３７】
構造式（１０）：１，４−ジ（４−イソシアノフェニルアセチリニル）−２−エチルベンゼン
2006080257.tif 000012
【００３８】
また、有機半導体分子として、構造式（１１）で表されるデンドリマーも用いることができる。
【００３９】
構造式（１１）：デンドリマー
2006080257.tif 000013
【００４０】
本発明にあっては、微粒子は、導体としての金（Ａｕ）、銀（Ａｇ）、白金（Ｐｔ）、銅（Ｃｕ）、アルミニウム（Ａｌ）、パラジウム（Ｐｄ）、クロム（Ｃｒ）、ニッケル（Ｎｉ）、鉄（Ｆｅ）といった金属から成り、あるいは、これらの金属から構成された合金から成り、あるいは又、半導体としての硫化カドミウム（ＣｄＳ）、セレン化カドミウム（ＣｄＳｅ）、テルル化カドミウム（ＣｄＴｅ）、ガリウム砒素（ＧａＡｓ）、酸化チタン（ＴｉＯ2）、又は、シリコン（Ｓｉ）から成る構成とすることができる。尚、導体としての微粒子とは、体積抵抗率が１０-4Ω・ｍ（１０-6Ω・ｃｍ）のオーダー以下である材料から成る微粒子を指す。また、半導体としての微粒子とは、体積抵抗率が１０-4Ω・ｍ（１０-6Ω・ｃｍ）乃至１０12Ω・ｍ（１０10Ω・ｃｍ）のオーダーを有する材料から成る微粒子を指す。
【００４１】
本発明において、微粒子の形状として球形を挙げることができるが、これに限るものではなく、その他、例えば、四面体、立方体、直方体、円錐、円柱状（ロッド）、三角柱、ファイバー状、毛玉状のファイバー等を挙げることができる。
【００４２】
有機半導体分子と結合する前の微粒子の表面は、鎖状の絶縁性有機分子から成る保護膜によって被覆されていることが、微粒子同士の凝集を防止するといった観点から好ましい。保護膜を構成する分子は微粒子に対して結合しているが、その結合力の大小が、保護膜によって被覆されている微粒子（実際には、保護膜によって被覆されている微粒子の集合体）を製造する際の最終的な径分布に大きく影響する。保護膜を構成する絶縁性有機分子の一端には、微粒子と化学的に反応（結合）する官能基を有することが好ましい。例えば、官能基としてチオール基（−ＳＨ）を挙げることができ、このチオール基を末端に持つ分子の１つとしてアルカンチオール［例えば、ドデカンチオール（Ｃ12Ｈ25ＳＨ）］を挙げることができる。ドデカンチオールのチオール基が金等の微粒子と結合すると、水素原子が離脱してＣ12Ｈ25Ｓ−Ａｕとなると考えられている。あるいは又、保護膜を構成する絶縁性有機分子として、アルキルアミン分子［例えば、ドデシルアミン（Ｃ12Ｈ25ＮＨ2）］を挙げることもできる。
【００４３】
本発明における微粒子と有機半導体分子とが結合して成るクラスターとは、より具体的には、微粒子と微粒子とが有機半導体分子を介して３次元的に結合したものであり、例えば、微粒子が、有機半導体分子を介して相互に数千個から数百万個程度、集まったものであり、その大きさは、０．１μｍオーダーから１μｍオーダーである。２つの電極間やゲート絶縁層上、あるいは、基体上にクラスターを配置したとき、クラスターとクラスターとの間、あるいは、クラスターと電極（あるいはソース／ドレイン電極）との間は、クラスターの表面に存在する有機半導体分子によって、あるいは、場合によっては、それに加えて、有機半導体分子を溶解した有機半導体分子溶液をクラスターに塗布し、乾燥することによって、相互に結合される。
【００４４】
本発明にあっては、基体を、酸化ケイ素系材料（例えば、ＳｉＯXやスピンオンガラス（ＳＯＧ））；窒化ケイ素（ＳｉＮY）；酸化アルミニウム（Ａｌ2Ｏ3）；金属酸化物高誘電絶縁膜から構成することができる。基体をこれらの材料から構成する場合、基体を、以下に挙げる材料から適宜選択された支持体上に（あるいは支持体の上方に）形成すればよい。即ち、支持体として、あるいは又、上述した基体以外の基体として、ポリメチルメタクリレート（ポリメタクリル酸メチル，ＰＭＭＡ）やポリビニルアルコール（ＰＶＡ）、ポリビニルフェノール（ＰＶＰ）、ポリエーテルスルホン（ＰＥＳ）、ポリイミド、ポリカーボネート、ポリエチレンテレフタレート（ＰＥＴ）に例示される有機ポリマー（高分子材料から構成された可撓性を有するプラスチック・フィルムやプラスチック・シート、プラスチック基板といった高分子材料の形態を有する）を挙げることができ、あるいは又、雲母を挙げることができる。このような可撓性を有する高分子材料から構成された基体を使用すれば、例えば曲面形状を有するディスプレイ装置や電子機器への半導体装置の組込みあるいは一体化が可能となる。あるいは又、基体（あるいは支持体）として、各種ガラス基板や、表面に絶縁層が形成された各種ガラス基板、石英基板、表面に絶縁層が形成された石英基板、表面に絶縁層が形成されたシリコン基板を挙げることができる。電気絶縁性の支持体としては、以上に説明した材料から適切な材料を選択すればよい。支持体として、その他、導電性基板（金等の金属、高配向性グラファイトから成る基板）を挙げることができる。また、本発明において、電子装置や半導体装置の構成、構造によっては、電子装置や半導体装置が支持体上に設けられているが、この支持体も上述した材料から構成することができる。また、電子装置や半導体装置を樹脂にて封止してもよい。
【００４５】
本発明の第１の態様〜第４の態様に係る半導体装置の製造方法において、ゲート電極やソース／ドレイン電極、各種の配線を構成する材料として、白金（Ｐｔ）、金（Ａｕ）、パラジウム（Ｐｄ）、クロム（Ｃｒ）、ニッケル（Ｎｉ）、アルミニウム（Ａｌ）、銀（Ａｇ）、タンタル（Ｔａ）、タングステン（Ｗ）、銅（Ｃｕ）、チタン（Ｔｉ）、インジウム（Ｉｎ）、錫（Ｓｎ）等の金属、あるいは、これらの金属元素を含む合金、これらの金属から成る導電性粒子、これらの金属を含む合金の導電性粒子、不純物を含有したポリシリコン等の導電性物質を挙げることができるし、これらの元素を含む層の積層構造とすることもできる。更には、ゲート電極やソース／ドレイン電極、各種の配線を構成する材料として、ポリ（３，４−エチレンジオキシチオフェン）／ポリスチレンスルホン酸［ＰＥＤＯＴ／ＰＳＳ］といった有機材料（導電性高分子）を挙げることもできる。ゲート電極やソース／ドレイン電極、各種の配線を構成する材料は、微粒子と同じ材料であってもよいし、異なる材料であってもよい。
【００４６】
ゲート電極やソース／ドレイン電極、配線の形成方法として、これらを構成する材料にも依るが、物理的気相成長法（ＰＶＤ法）；ＭＯＣＶＤ法を含む各種の化学的気相成長法（ＣＶＤ法）；スピンコート法；スクリーン印刷法やインクジェット印刷法、オフセット印刷法、グラビア印刷法といった各種印刷法；エアドクタコーター法、ブレードコーター法、ロッドコーター法、ナイフコーター法、スクイズコーター法、リバースロールコーター法、トランスファーロールコーター法、グラビアコーター法、キスコーター法、キャストコーター法、スプレーコーター法、スリットオリフィスコーター法、カレンダーコーター法、浸漬法といった各種コーティング法；スタンプ法；リフトオフ法；シャドウマスク法；電解メッキ法や無電解メッキ法あるいはこれらの組合せといったメッキ法；及び、スプレー法の内のいずれかと、必要に応じてパターニング技術との組合せを挙げることができる。尚、ＰＶＤ法として、（ａ）電子ビーム加熱法、抵抗加熱法、フラッシュ蒸着等の各種真空蒸着法、（ｂ）プラズマ蒸着法、（ｃ）２極スパッタリング法、直流スパッタリング法、直流マグネトロンスパッタリング法、高周波スパッタリング法、マグネトロンスパッタリング法、イオンビームスパッタリング法、バイアススパッタリング法等の各種スパッタリング法、（ｄ）ＤＣ（direct current）法、ＲＦ法、多陰極法、活性化反応法、電界蒸着法、高周波イオンプレーティング法、反応性イオンプレーティング法等の各種イオンプレーティング法を挙げることができる。
【００４７】
ゲート絶縁層を構成する材料として酸化ケイ素系材料、窒化ケイ素（ＳｉＮY）、金属酸化物高誘電絶縁膜にて例示される無機系絶縁材料だけでなく、ポリメチルメタクリレート（ＰＭＭＡ）やポリビニルフェノール（ＰＶＰ）、ポリビニルアルコール（ＰＶＡ）にて例示される有機系絶縁材料を挙げることができるし、これらの組み合わせを用いることもできる。尚、酸化ケイ素系材料として、二酸化シリコン（ＳｉＯX）、ＢＰＳＧ、ＰＳＧ、ＢＳＧ、ＡｓＳＧ、ＰｂＳＧ、酸化窒化シリコン（ＳｉＯＮ）、ＳＯＧ（スピンオングラス）、低誘電率ＳｉＯ2系材料（例えば、ポリアリールエーテル、シクロパーフルオロカーボンポリマー及びベンゾシクロブテン、環状フッ素樹脂、ポリテトラフルオロエチレン、フッ化アリールエーテル、フッ化ポリイミド、アモルファスカーボン、有機ＳＯＧ）を例示することができる。
【００４８】
また、ゲート絶縁層の形成方法として、上述の各種ＰＶＤ法；各種ＣＶＤ法；スピンコート法；上述の各種印刷法；上述した各種コーティング法；浸漬法；キャスティング法；及び、スプレー法の内のいずれかを挙げることができる。あるいは又、ゲート絶縁層は、ゲート電極の表面を酸化あるいは窒化することによって形成することができるし、ゲート電極の表面に酸化膜や窒化膜を成膜することで得ることもできる。ゲート電極の表面を酸化する方法として、ゲート電極を構成する材料にも依るが、Ｏ2プラズマを用いた酸化法、陽極酸化法を例示することができる。また、ゲート電極の表面を窒化する方法として、ゲート電極を構成する材料にも依るが、Ｎ2プラズマを用いた窒化法を例示することができる。あるいは又、例えば、Ａｕ電極に対しては、一端をメルカプト基で修飾された直鎖状炭化水素のように、ゲート電極と化学的に結合を形成し得る官能基を有する絶縁性分子によって、浸漬法等の方法で自己組織的にゲート電極表面を被覆することで、ゲート電極の表面に絶縁膜を形成することもできる。
【００４９】
本発明の電子装置の製造方法によって得られた電子装置、本発明の電子装置、本発明の半導体装置の製造方法によって得られた半導体装置を、ディスプレイ装置や各種の電子機器に適用、使用する場合、支持体に多数の電子装置や半導体装置を集積したモノリシック集積回路としてもよいし、各電子装置や半導体装置を切断して個別化し、ディスクリート部品として使用してもよい。尚、本発明の電子装置の製造方法によって得られた電子装置、あるいは、本発明の電子装置として、薄膜トランジスタ（Thin Film Transistor，ＴＦＴ）を含む電界効果型トランジスタ（ＦＥＴ）を挙げることができる。
【発明の効果】
【００５０】
本発明にあっては、微粒子と有機半導体分子とを結合させる結果、導電路内の電荷移動が、有機半導体分子の主鎖に沿った分子の軸方向で支配的に起こる構造となる結果、分子の軸方向の移動度、例えば非局在化したπ電子による高い移動度を最大限に利用することができるので、単分子層トランジスタに匹敵する、今までにない高い移動度を実現することが可能となる。
【００５１】
しかも、微粒子を含む溶液と有機半導体分子との混合によって得られたクラスターを２つの電極間やゲート絶縁層上、あるいは、基体上に配置するといった簡単な操作を行うだけでよく、国際公開第２００４／００６３３７Ａ１に開示されたような煩雑で、しかも、時間を要する操作は不要である。
【００５２】
更には、クラスターには、多量の「微粒子−有機半導体分子」の伝導パスが存在する。仮に１００ｎｍ角の立方体クラスターを仮定し、その中に、粒径５ｎｍの微粒子が立方格子状に積まれたとすると、８千もの微粒子が立方体クラスター中に存在することになる。そして、これらの微粒子間を多数の有機半導体分子が結合、架橋している。従って、国際公開第２００４／００６３３７Ａ１に開示された半導体装置よりも、格段に伝導パスの数が多くなる結果、電流量も多くなる。
【００５３】
しかも、チャネル形成領域等の形成に、高温のプロセスや真空プロセスは不要であり、所望の厚さを有する導電路を容易に形成でき、低コストで半導体装置を作製できる。
【発明を実施するための最良の形態】
【００５４】
以下、図面を参照して、実施例に基づき本発明を説明する。
【実施例１】
【００５５】
実施例１は、本発明の電子装置及びその製造方法に関する。
【００５６】
図１の（Ａ）に、微粒子２１と有機半導体分子２２とが結合して成るクラスター２０（導電路２３を含む）の一部分を平面的な概念図に示し、図１の（Ｂ）に、導電路２３の一部を拡大した概念図を示す。
【００５７】
実施例１においては、導体から成る微粒子２１を含む溶液として、金微粒子（金ナノ粒子）を３０重量％含むトルエン溶液原液をトルエンで２００倍に希釈したトルエン溶液を用いた。金ナノ粒子の平均粒径は５．３ｎｍ、標準偏差は２．４ｎｍである。また、有機半導体分子２２として、共役結合を有する有機半導体分子であって、分子の両端にチオール基（−ＳＨ）を有する粉末状の４，４’−ビフェニルジチオール（ＢＰＤＴ）［構造式（１）を参照］を用いた。
【００５８】
実施例１においては、上記トルエン溶液１０ミリリットルに、粉末状のＢＰＤＴ２００ミリグラムを投入して、混合することによって、短時間のうちに金微粒子とＢＰＤＴとが反応し、微粒子と有機半導体分子とが結合して成る、３次元的にネットワーク化されたクラスター２０が形成され、溶液下部に沈殿物として析出した。金微粒子のトルエン溶液の濃度が適切な場合には、金微粒子のトルエン溶液独特のワインレッド色が、ＢＰＤＴとの反応の後には消え、若しくは、薄くなる。即ち、こうして、有機半導体分子２２が末端に有する官能基（実施例１においては、共役結合を有する有機半導体分子であって、４，４’−ビフェニルジチオール（ＢＰＤＴ）の両端に有するチオール基［−ＳＨ］）が微粒子２１と化学的に結合し、より具体的には、有機半導体分子２２が両端に有する官能基（チオール基）によって有機半導体分子２２と微粒子２１とが化学的に（交互に）結合することで、微粒子２１と有機半導体分子２２とが３次元的なネットワーク状に結合し、クラスター２０が形成される。
【００５９】
クラスター２０の走査型電子顕微鏡写真を図２の（Ａ）及び（Ｂ）に示す。１μｍ弱の径を有する繭状の形のクラスター表面に、非常に多くの金微粒子が認められる。
【００６０】
一方、ｐ型不純物をドープしたシリコン半導体基板の裏面にゲート電極として金電極を形成し、表面（オモテメン）に、厚さ０．１５μｍのＳｉＯ2から成るゲート絶縁層を形成し、このゲート絶縁層上に櫛形電極から成るソース／ドレイン電極を形成した、試験用の基板を準備した。櫛形電極から成るソース／ドレイン電極の間の隙間を５μｍとした。
【００６１】
そして、得られたクラスター２０を２つの電極間に配置した。具体的には、沈殿したクラスター２０を櫛形電極から成るソース／ドレイン電極上に載せて、自然乾燥させた。そして、得られた試験用半導体装置のトランジスタ特性を測定した。その結果を図３に示す。この試験用半導体装置は、あくまでも試験用であり、半導体装置として最適化されているわけでは決してないが、ｐ型に変調がかかっていることが分かる。即ち、導電路２３の導電性は、導電路２３に加えられる電界（より具体的には、ゲート電極によって導電路２３に加えられる電界）に基づき制御されることが判る。尚、図３において、横軸はソース／ドレイン電極間に印加した電圧（Ｖsd：単位はボルト）、縦軸はソース／ドレイン電極間を流れる電流（Ｉsd：単位は１０-9アンペア）であり、［Ｖg」は、ゲート電極に印加した電圧（単位はボルト）である。
【実施例２】
【００６２】
実施例２は、本発明の電子装置及びその製造方法、本発明の第１の態様に係る半導体装置の製造方法に関する。図４の（Ａ）に実施例２の電子装置、あるいは、実施例２の半導体装置の製造方法によって得られた半導体装置（具体的には、ボトムゲート／ボトムコンタクト型のＴＦＴ）の一部端面図としての概念図を示し、図４の（Ｂ）には、その部分的斜視図としての概念図を示す。
【００６３】
実施例２の電子装置も、導体から成る微粒子２１を含む溶液と有機半導体分子２２とを混合することによって得られ、微粒子２１と有機半導体分子２２とが結合して成るクラスター２０が、２つの電極１４間に配置され、以て、２つの電極１４間に導電路２３が形成されている。そして、導電路２３の導電性は、導電路２３に加えられる電界（具体的には、ゲート電極１２によって導電路２３に加えられる電界）に基づき制御される。
【００６４】
あるいは又、実施例２の半導体装置の製造方法によって得られるボトムゲート／ボトムコンタクト型の電界効果型トランジスタ、更には、実施例２の電子装置を具現化した電子装置は、
（Ａ）基体１１上に形成されたゲート電極１２、
（Ｂ）ゲート電極１２及び基体１１上に形成されたゲート絶縁層１３、
（Ｃ）ゲート絶縁層１３上に形成されたソース／ドレイン電極１４（電子装置における２つの電極に相当する）、並びに、
（Ｄ）ソース／ドレイン電極１４の間であってゲート絶縁層１３上に形成され、導電路２３によって構成されたチャネル形成領域１５、
を備えている。
【００６５】
以下、実施例２の電子装置の製造方法、半導体装置の製造方法（ボトムゲート／ボトムコンタクト型の電界効果型トランジスタの製造方法）を説明する。
【００６６】
［工程−２００］
実施例２においても、実施例１と同じ、導体から成る微粒子２１を含む溶液として、金微粒子（金ナノ粒子）のトルエン溶液を用いた。また、有機半導体分子２２としてＢＰＤＴを用いた。そして、実施例１と同様の方法で、金微粒子（金ナノ粒子）のトルエン溶液に粉末状のＢＰＤＴを投入して、混合することによって、有機半導体分子２２が末端に有する官能基が微粒子２１と化学的に結合し（より具体的には、有機半導体分子２２が両端に有する官能基によって有機半導体分子２２と微粒子２１とが化学的に（交互に）結合することで、微粒子２１と有機半導体分子２２とが３次元的なネットワーク状に結合し）、クラスター２０が形成された。
【００６７】
［工程−２１０］
一方、ガラス基板の表面に形成されたＳｉＯ2から成る基体１１上にゲート電極１２を形成した。具体的には、基体１１上に、ゲート電極１２を形成すべき部分が除去されたレジスト層（図示せず）を、リソグラフィ技術に基づき形成する。その後、密着層としてのチタン（Ｔｉ）層（図示せず）、及び、ゲート電極１２としての金（Ａｕ）層を、順次、真空蒸着法にて全面に成膜し、その後、レジスト層を除去する。こうして、所謂リフトオフ法に基づき、ゲート電極１２を得ることができる。
【００６８】
［工程−２２０］
次に、ゲート電極１２を含む基体１１上にゲート絶縁層１３を形成する。具体的には、ＳｉＯ2から成るゲート絶縁層１３を、スパッタリング法に基づきゲート電極１２及び基体１１上に形成する。ゲート絶縁層１３の成膜を行う際、ゲート電極１２の一部をハードマスクで覆うことによって、ゲート電極１２の取出部（図示せず）をフォトリソグラフィ・プロセス無しで形成することができる。
【００６９】
［工程−２３０］
次に、ゲート絶縁層１３の上に金（Ａｕ）層から成るソース／ドレイン電極１４を形成する。具体的には、ゲート絶縁層１３上に、ソース／ドレイン電極１４を形成すべき部分が除去されたレジスト層をリソグラフィ技術に基づき形成する。そして、［工程−２１０］と同様にして、レジスト層及びゲート絶縁層１３上に、密着層としてのチタン（Ｔｉ）層（図示せず）、及び、ソース／ドレイン電極１４としての金（Ａｕ）層を、順次、真空蒸着法にて成膜し、その後、レジスト層を除去する。こうして、所謂リフトオフ法に基づき、ソース／ドレイン電極１４を得ることができる。
【００７０】
［工程−２４０］
その後、［工程−２００］において得られたクラスター２０を２つの電極間であるソース／ドレイン電極１４の間に配置することによって、２つの電極間であるソース／ドレイン電極１４の間に導電路２３を形成する。あるいは又、ソース／ドレイン電極１４間に、導電路２３から成るチャネル形成領域１５を形成する。具体的には、［工程−２００］において得られたクラスター２０を、ソース／ドレイン電極１４の間のゲート絶縁層１３の部分に配置する。クラスター２０の配置は、クラスターと溶媒とを混合したクラスター混合溶液を２つの電極間に塗布し、次いで、クラスター混合溶液を乾燥させることで行う。より具体的には、［工程−２００］において得られたクラスター２０とトルエンから成る溶媒とを混合したクラスター混合溶液を準備する。尚、必要であれば、フィルタリングして所望のサイズのクラスター２０を選択する。そして、このクラスター混合溶液に基体１１等の全体を浸漬することで、このクラスター混合溶液を２つの電極（ソース／ドレイン電極１４）間に塗布し、次いで、クラスター混合溶液を自然乾燥させる。クラスター２０とクラスター２０、あるいは、クラスター２０と電極（ソース／ドレイン電極１４）とは、クラスター２０の表面に存在する有機半導体分子３０によって、相互に結合される。
【００７１】
必要に応じて、［工程−２４０］を複数回、繰り返せば、クラスター２０が３次元状に配列された状態（立体的に配列された状態）を得ることができる。
【００７２】
あるいは又、クラスター２０を２つの電極間（ソース／ドレイン電極１４の間）に配置した後、ＢＰＤＴから成る有機半導体分子をトルエンやエタノール等の有機溶媒に溶解した有機半導体分子溶液を２つの電極間（ソース／ドレイン電極１４の間）に配置されたクラスター２０（具体的には、チャネル形成領域１５）に塗布し、次いで、有機半導体分子溶液を乾燥させてもよい。これによって、クラスター２０とクラスター２０との間や、クラスター２０と電極（ソース／ドレイン電極１４）との間の結合を一層強固なものとすることができる。
【００７３】
［工程−２５０］
最後に、全面にパッシベーション膜（図示せず）を形成することで、実施例２の半導体装置を完成させる。
【００７４】
チャネル形成領域１５においては、微粒子２１が有機半導体分子２２によって３次元的に結びつけられ、微粒子２１内の導電路と有機半導体分子２２内の分子骨格に沿った導電路とが連結したネットワーク状の導電路２３が形成されている。そして、図１の（Ｂ）の概念図に示すように、この導電路２３には、従来の有機半導体から成るチャネル形成領域における低い移動度の原因であった分子間の電子移動が含まれず、しかも、分子内の電子移動は分子骨格に沿って形成された共役系を通じて行われるので、高い移動度が期待される。チャネル形成領域１５における電子伝導は、ネットワーク状の導電路２３を通って行われ、チャネル形成領域１５の導電性はゲート電極１２に印加されるゲート電圧によって制御される。
【実施例３】
【００７５】
実施例３も本発明の電子装置に関し、更には、実施例３は本発明の第２の態様に係る半導体装置の製造方法に関する。図５の（Ａ）に実施例３の半導体装置の製造方法によって得られた半導体装置（具体的には、ボトムゲート／トップコンタクト型のＴＦＴ）の一部端面図としての概念図を示す。
【００７６】
尚、実施例３の電子装置は、実質的に、実施例２の電子装置と同様の構成、構造を有するので、その説明は省略する。
【００７７】
実施例３の半導体装置の製造方法によって得られるボトムゲート／トップコンタクト型の電界効果型トランジスタ、更には、実施例３の電子装置を具現化した電子装置は、
（Ａ）基体１１上に形成されたゲート電極１２、
（Ｂ）ゲート電極１２及び基体１１上に形成されたゲート絶縁層１３、
（Ｃ）ゲート絶縁層１３上に形成され、導電路２３によって構成されたチャネル形成領域１５を含むチャネル形成領域構成層１５Ａ、並びに、
（Ｄ）チャネル形成領域構成層１５Ａ上に形成されたソース／ドレイン電極１４、
を備えている。
【００７８】
以下、実施例３の電子装置の製造方法、半導体装置の製造方法（ボトムゲート／トップコンタクト型の電界効果型トランジスタの製造方法）を説明する。
【００７９】
［工程−３００］
先ず、実施例２の［工程−２００］と同様にして、クラスター２０を得ておく。また、実施例２の［工程−２１０］と同様にして、基体１１上にゲート電極１２を形成した後、実施例２の［工程−２２０］と同様にして、ゲート電極１２及び基体１１上にゲート絶縁層１３を形成する。
【００８０】
［工程−３１０］
次に、ゲート絶縁層１３上に、導電路２３から成るチャネル形成領域１５を構成するチャネル形成領域構成層１５Ａを形成する。即ち、クラスター２０をゲート絶縁層１３の上に配置する。具体的には、クラスター２０の配置は、クラスターと溶媒とを混合したクラスター混合溶液をゲート絶縁層１３上に塗布し、次いで、クラスター混合溶液を乾燥させることで行う。より具体的には、［工程−２００］において得られたクラスター２０とトルエンから成る溶媒とを混合したクラスター混合溶液を準備する。尚、必要であれば、フィルタリングして所望のサイズのクラスター２０を選択する。そして、このクラスター混合溶液に基体１１等の全体を浸漬することで、このクラスター混合溶液をゲート絶縁層１３上に塗布し、次いで、クラスター混合溶液を自然乾燥させる。クラスター２０とクラスター２０とは、クラスター２０の表面に存在する有機半導体分子３０によって、相互に結合される。
【００８１】
必要に応じて、［工程−３１０］を複数回、繰り返せば、クラスター２０が３次元状に配列された状態（立体的に配列された状態）を得ることができる。
【００８２】
［工程−３２０］
その後、チャネル形成領域構成層１５Ａの上に、チャネル形成領域１５を挟むようにソース／ドレイン電極１４を形成する（図５の（Ａ）参照）。具体的には、密着層としてのチタン（Ｔｉ）層（図示せず）、及び、ソース／ドレイン電極１４としての金（Ａｕ）層を、順次、真空蒸着法に基づき形成する。ソース／ドレイン電極１４の成膜を行う際、チャネル形成領域構成層１５Ａの一部をハードマスクで覆うことによって、ソース／ドレイン電極１４をフォトリソグラフィ・プロセス無しで形成することができる。こうして、クラスター２０を２つの電極間であるソース／ドレイン電極１４の間に配置することによって、２つの電極間であるソース／ドレイン電極１４の間に導電路２３を形成することができる。あるいは又、ソース／ドレイン電極１４間に、導電路２３から成るチャネル形成領域１５を形成することができる。
【００８３】
［工程−３３０］
最後に、全面にパッシベーション膜（図示せず）を形成することで、実施例３の半導体装置を完成させる。
【００８４】
尚、［工程−３１０］の完了後、あるいは、［工程−３２０］の完了後、即ち、クラスター２０をゲート絶縁層１３上に配置した後、実施例２と同様に、ＢＰＤＴから成る有機半導体分子を溶解した有機半導体分子溶液をクラスター２０に塗布し、次いで、有機半導体分子溶液を乾燥させてもよい。これによって、クラスター２０とクラスター２０との間や、クラスター２０と電極（ソース／ドレイン電極１４）との間の結合を一層強固なものとすることができる。
【実施例４】
【００８５】
実施例４も本発明の電子装置に関し、更には、実施例４は本発明の第３の態様に係る半導体装置の製造方法に関する。図５の（Ｂ）に実施例４の半導体装置の製造方法によって得られた半導体装置（具体的には、トップゲート／トップコンタクト型のＴＦＴ）の一部端面図としての概念図を示す。
【００８６】
尚、実施例４の電子装置は、実質的に、実施例２の電子装置と同様の構成、構造を有するので、その説明は省略する。
【００８７】
実施例４の半導体装置の製造方法によって得られるトップゲート／トップコンタクト型の電界効果型トランジスタ、更には、実施例４の電子装置を具現化した電子装置は、
（Ａ）基体１１上に形成され、導電路２３によって構成されたチャネル形成領域１５を含むチャネル形成領域構成層１５Ａ、
（Ｂ）チャネル形成領域構成層１５Ａ上に形成されたソース／ドレイン電極１４、
（Ｃ）ソース／ドレイン電極１４及びチャネル形成領域１５上に形成されたゲート絶縁層１３、並びに、
（Ｄ）ゲート絶縁層１３上に形成されたゲート電極１２、
を備えている。
【００８８】
以下、実施例４の電子装置の製造方法、半導体装置の製造方法（トップゲート／トップコンタクト型の電界効果型トランジスタの製造方法）を説明する。
【００８９】
［工程−４００］
先ず、実施例２の［工程−２００］と同様にして、クラスター２０を得ておく。
【００９０】
［工程−４１０］
一方、ガラス基板の表面に形成されたＳｉＯ2から成る基体１１上に、導電路２３から成るチャネル形成領域１５を構成するチャネル形成領域構成層１５Ａを形成する。即ち、クラスター２０を基体１１の上に配置する。具体的には、クラスター２０の配置は、クラスターと溶媒とを混合したクラスター混合溶液を基体１１上に塗布し、次いで、クラスター混合溶液を乾燥させることで行う。より具体的には、［工程−２００］において得られたクラスター２０とトルエンから成る溶媒とを混合したクラスター混合溶液を準備する。尚、必要であれば、フィルタリングして所望のサイズのクラスター２０を選択する。そして、このクラスター混合溶液に基体１１の全体を浸漬することで、このクラスター混合溶液を基体１１上に塗布し、次いで、クラスター混合溶液を自然乾燥させる。クラスター２０とクラスター２０とは、クラスター２０の表面に存在する有機半導体分子３０によって、相互に結合される。
【００９１】
必要に応じて、［工程−４１０］を複数回、繰り返せば、クラスター２０が３次元状に配列された状態（立体的に配列された状態）を得ることができる。
【００９２】
［工程−４２０］
次いで、チャネル形成領域構成層１５Ａ上に、チャネル形成領域１５を挟むようにソース／ドレイン電極１４を形成する。具体的には、密着層としてのチタン（Ｔｉ）層（図示せず）、及び、ソース／ドレイン電極１４としての金（Ａｕ）層を、順次、真空蒸着法に基づき形成する。ソース／ドレイン電極１４の成膜を行う際、チャネル形成領域構成層１５Ａの一部をハードマスクで覆うことによって、ソース／ドレイン電極１４をフォトリソグラフィ・プロセス無しで形成することができる。
【００９３】
［工程−４３０］
次いで、ソース／ドレイン電極１４及びチャネル形成領域１５上に、ゲート絶縁層１３を形成する。具体的には、ＰＶＡをスピンコーティング法にて全面に成膜することで、ゲート絶縁層１３を得ることができる。
【００９４】
［工程−４４０］
その後、ゲート絶縁層１３上にゲート電極１２を形成する。具体的には、密着層としてのチタン（Ｔｉ）層（図示せず）、及び、ゲート電極１２としての金（Ａｕ）層を、順次、真空蒸着法にて成膜する。ゲート電極１２の成膜を行う際、ゲート絶縁層１３の一部をハードマスクで覆うことによって、ゲート電極１２をフォトリソグラフィ・プロセス無しで形成することができる。こうして、図５の（Ｂ）に示す構造を得ることができる。
【００９５】
［工程−４５０］
最後に、全面にパッシベーション膜（図示せず）を形成することで、実施例４の半導体装置を完成させる。
【００９６】
尚、［工程−４１０］の完了後、あるいは、［工程−４２０］の完了後、即ち、クラスター２０を基体１１上に配置した後、実施例２と同様に、ＢＰＤＴから成る有機半導体分子を溶解した有機半導体分子溶液をクラスター２０に塗布し、次いで、有機半導体分子溶液を乾燥させてもよい。これによって、クラスター２０とクラスター２０との間や、クラスター２０と電極（ソース／ドレイン電極１４）との間の結合を一層強固なものとすることができる。
【実施例５】
【００９７】
実施例５も本発明の電子装置及びその製造方法に関し、更には、実施例５は本発明の第４の態様に係る半導体装置の製造方法に関する。図５の（Ｃ）に実施例５の半導体装置の製造方法によって得られた半導体装置（具体的には、トップゲート／ボトムコンタクト型のＴＦＴ）の一部端面図としての概念図を示す。
【００９８】
尚、実施例５の電子装置及びその製造方法は、実質的に、実施例２の電子装置と同様の構成、構造を有するので、その説明は省略する。
【００９９】
実施例５の半導体装置の製造方法によって得られるトップゲート／ボトムコンタクト型の電界効果型トランジスタ、更には、実施例５の電子装置を具現化した電子装置は、
（Ａ）基体１１上に形成されたソース／ドレイン電極１４、
（Ｂ）ソース／ドレイン電極１４の間の基体１１上に形成され、導電路２３によって構成されたチャネル形成領域１５、
（Ｃ）ソース／ドレイン電極１４及びチャネル形成領域１５上に形成されたゲート絶縁層１３、並びに、
（Ｄ）ゲート絶縁層１３上に形成されたゲート電極１２、
を備えている。
【０１００】
以下、実施例５の電子装置の製造方法、半導体装置の製造方法（トップゲート／ボトムコンタクト型の電界効果型トランジスタの製造方法）を説明する。
【０１０１】
［工程−５００］
先ず、実施例２の［工程−２００］と同様にして、クラスター２０を得ておく。
【０１０２】
［工程−５１０］
一方、ガラス基板の表面に形成されたＳｉＯ2から成る基体１１上に、ソース／ドレイン電極を形成する。具体的には、基体１１上に、密着層としてのチタン（Ｔｉ）層（図示せず）、ソース／ドレイン電極１４としての金（Ａｕ）層を真空蒸着法に基づき形成する。ソース／ドレイン電極１４の成膜を行う際、基体１１の一部をハードマスクで覆うことによって、ソース／ドレイン電極１４をフォトリソグラフィ・プロセス無しで形成することができる。
【０１０３】
［工程−５２０］
その後、ソース／ドレイン電極１４の間の基体１１上に、導電路２３から成るチャネル形成領域１５を形成する。即ち、クラスター２０をソース／ドレイン電極１４の間の基体１１の部分の上に配置する。具体的には、クラスター２０の配置は、クラスターと溶媒とを混合したクラスター混合溶液を基体１１上に塗布し、次いで、クラスター混合溶液を乾燥させることで行う。より具体的には、［工程−２００］において得られたクラスター２０とトルエンから成る溶媒とを混合したクラスター混合溶液を準備する。尚、必要であれば、フィルタリングして所望のサイズのクラスター２０を選択する。そして、このクラスター混合溶液に基体１１等の全体を浸漬することで、このクラスター混合溶液をソース／ドレイン電極１４の間の基体１１の部分の上に塗布し、次いで、クラスター混合溶液を自然乾燥させる。クラスター２０とクラスター２０、あるいは、クラスター２０と電極（ソース／ドレイン電極１４）とは、クラスター２０の表面に存在する有機半導体分子３０によって、相互に結合される。
【０１０４】
必要に応じて、［工程−５２０］を複数回、繰り返せば、クラスター２０が３次元状に配列された状態（立体的に配列された状態）を得ることができる。
【０１０５】
［工程−５３０］
次に、ソース／ドレイン電極１４及びチャネル形成領域１５上に、実施例４の［工程−４３０］と同様にして、ゲート絶縁層１３を形成する。
【０１０６】
［工程−５４０］
その後、実施例４の［工程−４４０］と同様にして、ゲート絶縁層１３上にゲート電極１２を形成する。こうして、図５の（Ｃ）に示す構造を得ることができる。
【０１０７】
［工程−５５０］
最後に、全面にパッシベーション膜（図示せず）を形成することで、実施例５の半導体装置を完成させる。
【０１０８】
尚、［工程−５２０］の完了後、実施例２と同様に、ＢＰＤＴから成る有機半導体分子を溶解した有機半導体分子溶液をクラスター２０に塗布し、次いで、有機半導体分子溶液を乾燥させてもよい。これによって、クラスター２０とクラスター２０との間や、クラスター２０と電極（ソース／ドレイン電極１４）との間の結合を一層強固なものとすることができる。
【０１０９】
以上、本発明を好ましい実施例に基づき説明したが、本発明はこれらの実施例に限定されるものではない。半導体装置の構造や構成、製造条件は例示であり、適宜変更することができる。本発明によって得られた電界効果型トランジスタ（ＴＦＴ）を、ディスプレイ装置や各種の電子機器に適用、使用する場合、支持体や支持部材に多数のＴＦＴを集積したモノリシック集積回路としてもよいし、各ＴＦＴを切断して個別化し、ディスクリート部品として使用してもよい。微粒子は、金（Ａｕ）に限定するものではなく、他の金属（例えば、銀や白金）、あるいは、半導体としての硫化カドミウム、セレン化カドミウム、又は、シリコンから構成することもできる。また、有機半導体分子も４，４’−ビフェニルジチオール（ＢＰＤＴ）に限定するものではない。
【０１１０】
実施例３あるいは実施例４にて説明した半導体装置の製造方法にあっては、［工程−３１０］あるいは［工程−４１０］の後、［工程−３２０］あるいは［工程−４２０］を実行するのではなく、ソース／ドレイン電極１４を形成すべき部分に位置するクラスター２０に、例えば、レーザを照射することで（図６の（Ａ）あるいは（Ｂ）を参照）、クラスター２０を構成する金微粒子を溶着させ、ソース／ドレイン電極１４を形成することもできる。このような方法によれば、チャネル形成領域１５とソース／ドレイン電極１４との間に段差が無くなる結果、半導体装置のトランジスタ特性の向上を図ることができる。
【０１１１】
クラスターを２つの電極間やゲート絶縁層上、あるいは、基体上に配置する前に、クラスターを配置するための下地である２つの電極間やゲート絶縁層上、あるいは、基体に前処理を施してもよい。前処理として、ＢＰＤＴから成る有機半導体分子をトルエンやエタノール等の有機溶媒に溶解した有機半導体分子溶液に下地を浸漬する方法を例示することができる。
【図面の簡単な説明】
【０１１２】
【図１】図１の（Ａ）は、微粒子と有機半導体分子とが結合して成るクラスター（導電路を含む）の一部分を平面的な概念図として示した図であり、図１の（Ｂ）は、導電路の一部を拡大した概念図である。
【図２】図２の（Ａ）及び（Ｂ）は、クラスターの走査型電子顕微鏡写真である。
【図３】図３は、実施例１にて得られた試験用半導体装置のトランジスタ特性を測定した結果を示すグラフである。
【図４】図４の（Ａ）は、実施例２の電子装置、あるいは、実施例２の半導体装置の製造方法によって得られた半導体装置の一部端面図としての概念図であり、図４の（Ｂ）は、その部分的斜視図としての概念図である。
【図５】図５の（Ａ）、（Ｂ）及び（Ｃ）は、実施例３、実施例４、及び、実施例５の電子装置、あるいは、実施例３、実施例４、及び、実施例５の半導体装置の製造方法によって得られた半導体装置の一部端面図としての概念図である。
【図６】図６の（Ａ）は、実施例３にて説明した半導体装置の製造方法の変形例を説明するための基体等の一部端面図としての概念図であり、図６の（Ｂ）は、実施例４にて説明した半導体装置の製造方法の変形例を説明するための基体等の一部端面図としての概念図である。
【符号の説明】
【０１１３】
１１・・・基体、１２・・・ゲート電極、１３・・・ゲート絶縁層、１４・・・ソース／ドレイン電極、１５・・・チャネル形成領域、２１・・・微粒子、２２・・・有機半導体分子、２０・・・クラスター、２３・・・導電路、３０・・・有機半導体分子
【図１】
2006080257.tif 000014
【図２】
2006080257.tif 000015
【図３】
2006080257.tif 000016
【図４】
2006080257.tif 000017
【図５】
2006080257.tif 000018
【図６】
2006080257.tif 000019